(57)【要約】【課題】生産効率を向上させることが可能なハニカム構造体の製造方法を提供する。【解決手段】成形原料を成形して、流体の流路となる一方の端面から他方の端面まで延びる複数のセルを区画形成する隔壁を有する、四角柱状のハニカム成形体を複数個形成する成形工程と、複数のハニカム成形体を焼成して、複数の四角柱状のハニカム焼成体を形成する焼成工程と、複数のハニカム焼成体の少なくとも一部について、少なくとも一部の側面にシート状の接合材を貼り付けるシート状接合材貼り付け工程と、複数の四角柱状のハニカム焼成体を、それぞれの側面同士を接合材で接合しながら組み合わせて、複数のハニカム焼成体が積層されたハニカムブロック体を作製するハニカムブロック体作製工程と、ハニカムブロック体の外周部分を研削してハニカム構造体を得る研削工程とを有するハニカム構造体の製造方法。【選択図】なし【特許請求の範囲】
【請求項１】
成形原料を成形して、流体の流路となる一方の端面から他方の端面まで延びる複数のセルを区画形成する隔壁を有する、四角柱状のハニカム成形体を複数個形成する成形工程と、
複数の前記ハニカム成形体を焼成して、複数の四角柱状のハニカム焼成体を形成する焼成工程と、
複数の前記ハニカム焼成体の少なくとも一部について、少なくとも一部の側面にシート状の接合材を貼り付けるシート状接合材貼り付け工程と、
複数の前記四角柱状のハニカム焼成体を、それぞれの側面同士を前記接合材で接合しながら組み合わせて、前記複数のハニカム焼成体が積層されたハニカムブロック体を作製するハニカムブロック体作製工程と、
前記ハニカムブロック体の外周部分を研削してハニカム構造体を得る研削工程とを有し、
得られたハニカム構造体のせん断強度が２００ｋＰａ以上であるハニカム構造体の製造方法。
【請求項２】
前記接合材が、寒天を含有する請求項１に記載のハニカム構造体の製造方法。
【請求項３】
前記接合材中に寒天が、０．０８〜０．４０質量％含有されている請求項１又は２に記載のハニカム構造体の製造方法。
【請求項４】
前記接合材中に水が、２０〜４５質量％含有されている請求項１〜３のいずれかに記載のハニカム構造体の製造方法。
【請求項５】
前記接合材中にセラミック原料が、２０〜４０質量％含有されている請求項１〜４のいずれかに記載のハニカム構造体の製造方法。
【請求項６】
前記接合材の厚さが、０．５〜６．０ｍｍである請求項１〜５のいずれかに記載のハニカム構造体の製造方法。
【請求項７】
前記接合材の圧縮強度が、５〜５５Ｎである請求項１〜６のいずれかに記載のハニカム構造体の製造方法。
【発明の詳細な説明】
【技術分野】
【０００１】
本発明は、ハニカム構造体の製造方法に関し、さらに詳しくは、生産効率を向上させることが可能なハニカム構造体の製造方法に関する。
【背景技術】
【０００２】
自動車、化学、電力、鉄鋼等の様々な分野において、環境対策や特定物資の回収等のために使用される触媒装置用の担体、又はフィルタとして、耐熱性、耐食性に優れるセラミック製のハニカム構造体が採用されている。特に、近時では、ハニカム構造体は、両端面のセル開口部を交互に目封止して目封止ハニカム構造体とし、ディーゼル機関等から排出される粒子状物質を捕集するディーゼルパティキュレートフィルタ（ＤＰＦ）として盛んに用いられている。そして、高温、腐食性ガス雰囲気下で使用されるハニカム構造体の材料として、耐熱性、化学的安定性に優れた、炭化珪素（ＳｉＣ）、コージェライト、チタン酸アルミニウム（ＡＴ）等が好適に用いられている。
【０００３】
これらの材料の中で、炭化珪素は、熱膨張率が比較的大きいため、炭化珪素を骨材として形成されるハニカム構造体は、体積の大きなものを形成すると使用時に熱衝撃により欠陥が生じることがある。また、捕集した粒子状物質を燃焼除去する際の熱衝撃により欠陥が生じることがある。そのため、炭化珪素を骨材として形成されるハニカム構造体については、所定の大きさ以上のものを製造する場合、通常、まず、複数の小さな四角柱状の目封止ハニカムセグメント（ハニカム構造体）を作製する。そして、それらハニカムセグメントの接着面に接着剤を施与し、ハニカムセグメント同士を接合して、一つの大きなハニカム構造体としている（特許文献１参照）。
【先行技術文献】
【特許文献】
【０００４】
【特許文献１】国際公開第２００３／３１３７１号
【発明の概要】
【発明が解決しようとする課題】
【０００５】
引用文献１に記載のハニカム構造体の製造方法では、ハニカムセグメントを接合する際に、ハニカムセグメント間にスペーサを配置して、ハニカムセグメント間の間隔（接着剤（接合材）の厚さ）のばらつきを少なくするようにしている。この方法においては、ハニカムセグメントの接合面にスペーサーを形成する工程が必要である。
【０００６】
また、ハニカムセグメントに接合材を塗布（施与）する前に、ハニカムセグメントに対して下地処理を行うことがある。下地処理は、セラミック成分を含む薄いスラリーを、ハニカムセグメント表面に塗布するものである。これにより、「接合材を塗布した時に、接合材中の水分がハニカムセグメントに吸収される」ことを抑制し、得られるハニカム構造体における接合材の剥離等の発生を、抑制することができる。この製造方法においては、下地処理を行う工程が必要である。
【０００７】
また、ハニカムセグメントに接合材を塗布して、ハニカムセグメント同士を接合する際には、接合材がハニカムセグメント間から押し出されて、ハニカムセグメントの端面側に排出される。このときに、ハニカムセグメントの端面に開口するセルの開口部分が接合材によって塞がれることがある。そのため、従来、ハニカムセグメントの端面のセルの開口部が接合材によって塞がれないように、あらかじめハニカムセグメントの端面に樹脂製のフィルムを貼り付けることがあった。この製造方法においては、フィルムを当該端面に貼り付ける工程及びフィルムを当該端面から剥がす工程とが必要である。
【０００８】
本発明は、上述した問題に鑑みてなされたものであり、生産効率を向上させることが可能なハニカム構造体の製造方法を提供することを目的とする。
【課題を解決するための手段】
【０００９】
上述の課題を解決するため、本発明は、以下のハニカム構造体の製造方法を提供する。
【００１０】
［１］  成形原料を成形して、流体の流路となる一方の端面から他方の端面まで延びる複数のセルを区画形成する隔壁を有する、四角柱状のハニカム成形体を複数個形成する成形工程と、複数の前記ハニカム成形体を焼成して、複数の四角柱状のハニカム焼成体を形成する焼成工程と、複数の前記ハニカム焼成体の少なくとも一部について、少なくとも一部の側面にシート状の接合材を貼り付けるシート状接合材貼り付け工程と、複数の前記四角柱状のハニカム焼成体を、それぞれの側面同士を前記接合材で接合しながら組み合わせて、前記複数のハニカム焼成体が積層されたハニカムブロック体を作製するハニカムブロック体作製工程と、前記ハニカムブロック体の外周部分を研削してハニカム構造体を得る研削工程とを有し、得られたハニカム構造体のせん断強度が２００ｋＰａ以上であるハニカム構造体の製造方法。
【００１１】
［２］  前記接合材が、寒天を含有する［１］に記載のハニカム構造体の製造方法。
【００１２】
［３］  前記接合材中に寒天が、０．０８〜０．４０質量％含有されている［１］又は［２］に記載のハニカム構造体の製造方法。
【００１３】
［４］  前記接合材中に水が、２０〜４５質量％含有されている［１］〜［３］のいずれかに記載のハニカム構造体の製造方法。
【００１４】
［５］  前記接合材中にセラミック原料が、２０〜４０質量％含有されている［１］〜［４］のいずれかに記載のハニカム構造体の製造方法。
【００１５】
［６］  前記接合材の厚さが、０．５〜６．０ｍｍである［１］〜［５］のいずれかに記載のハニカム構造体の製造方法。
【００１６】
［７］  前記接合材の圧縮強度が、５〜５５Ｎである［１］〜［６］のいずれかに記載のハニカム構造体の製造方法。
【発明の効果】
【００１７】
本発明のハニカム構造体の製造方法によれば、接合材がシート状であるため、ハニカムセグメント間の間隔を均一にし易いため、接合させるハニカムセグメント間にスペーサを配置する必要がない。
【００１８】
また、接合材がシート状であるため、ハニカムセグメント表面の下地処理を、無くすか少なくすることができる。
【００１９】
また、シート状の接合材によって複数のハニカムセグメントの側面同士を接合するため、「ハニカムセグメント間に挟まれた接合材が、ハニカムセグメントの間からはみ出す」ことを抑制することができる。そのため、セルの開口部が接合材によって塞がれることを防止するためのフィルムを、ハニカムセグメントの端面に貼り付ける必要がない。
【図面の簡単な説明】
【００２０】
【図１】本発明のハニカム構造体の製造方法の一の実施形態において、ハニカム構造体の製造過程で形成される四角柱状のハニカム成形体を模式的に示した斜視図である。
【図２】本発明のハニカム構造体の製造方法の一の実施形態において、ハニカム構造体の製造過程で形成される四角柱状のハニカム焼成体を模式的に示した斜視図である。
【図３】本発明のハニカム構造体の製造方法の一の実施形態において、ハニカム焼成体の側面に接合材を貼り付けた状態を模式的に示した斜視図である。
【図４】本発明のハニカム構造体の製造方法の一の実施形態において、ハニカム構造体の製造過程で形成されるハニカムブロック体を模式的に示した斜視図である。
【図５】本発明のハニカム構造体の製造方法の一の実施形態において、複数の四角柱状のハニカム焼成体のそれぞれの側面同士を接合材で接合しながら組み合わせて、最外周から内側に向かって加圧する状態を模式的に示した平面図である。
【図６】本発明のハニカム構造体の製造方法の一の実施形態において製造されるハニカム構造体を模式的に示した平面図である。
【発明を実施するための形態】
【００２１】
次に本発明を実施するための形態を図面を参照しながら詳細に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００２２】
本発明のハニカム構造体の製造方法の一の実施形態は、成形工程と、焼成工程と、シート状接合材貼り付け工程と、ハニカムブロック体作製工程と、研削工程とを有するものである。そして、得られたハニカム構造体のせん断強度が、２００ｋＰａ以上である。以下、各工程について、図１〜図６を参照しながら説明する。成形工程は、成形原料を成形して、流体の流路となる一方の端面１ａから他方の端面１ｂまで延びる複数のセル１ｃを区画形成する隔壁１ｄを有する、四角柱状のハニカム成形体１を複数個形成する工程である。焼成工程は、複数のハニカム成形体１を焼成して、複数の四角柱状のハニカム焼成体２を形成する工程である。シート状接合材貼り付け工程は、複数のハニカム焼成体２の少なくとも一部について、少なくとも一部の側面２ａにシート状の接合材３を貼り付ける工程である。ハニカムブロック体作製工程は、複数の四角柱状のハニカム焼成体２を、それぞれの側面２ａ同士を接合材３で接合しながら組み合わせて、複数のハニカム焼成体２が積層されたハニカムブロック体５を作製する工程である。研削工程は、ハニカムブロック体５の外周部分を研削してハニカム構造体１００を得る工程である。
【００２３】
ここで、図１は、本発明のハニカム構造体の製造方法の一の実施形態において、ハニカム構造体の製造過程で形成される四角柱状のハニカム成形体１を模式的に示した斜視図である。図２は、本発明のハニカム構造体の製造方法の一の実施形態において、ハニカム構造体の製造過程で形成される四角柱状のハニカム焼成体２を模式的に示した斜視図である。図３は、本発明のハニカム構造体の製造方法の一の実施形態において、ハニカム焼成体２の側面２ａに接合材３を貼り付けた状態を模式的に示した斜視図である。図４は、本発明のハニカム構造体の製造方法の一の実施形態において、ハニカム構造体の製造過程で形成されるハニカムブロック体５を模式的に示した斜視図である。図５は、本発明のハニカム構造体の製造方法の一の実施形態において、複数の四角柱状のハニカム焼成体２のそれぞれの側面２ａ同士を接合材３で接合しながら組み合わせて、最外周から内側に向かって加圧する状態を模式的に示した平面図である。図６は、本発明のハニカム構造体の製造方法の一の実施形態において製造されるハニカム構造体１００を模式的に示した平面図である。
【００２４】
本発明のハニカム構造体の製造方法の一実施形態によれば、接合材がシート状であるため、ハニカムセグメント間の間隔を均一にし易いため、接合させるハニカムセグメント間にスペーサを配置する必要がない。また、接合材がシート状であるため、ハニカムセグメント表面の下地処理を、無くすか少なくすることができる。また、シート状の接合材によって複数のハニカムセグメントの側面同士を接合するため、「ハニカムセグメント間に挟まれた接合材が、ハニカムセグメントの間からはみ出す」ことを抑制することができる。そのため、セルの開口部が接合材によって塞がれることを防止するためのフィルムを、ハニカムセグメントの端面に貼り付ける必要がない。以下、本実施形のハニカム構造体の製造方法について工程毎に説明する。
【００２５】
（１）成形工程：
まず、セラミック原料にバインダ、界面活性剤、造孔材、水等を添加して成形原料とすることが好ましい。セラミック原料としては、炭化珪素、珪素−炭化珪素系複合材料、コージェライト化原料、コージェライト、ムライト、アルミナ、チタニア、スピネル、炭化珪素−コージェライト系複合材料、リチウムアルミニウムシリケート、チタン酸アルミニウム、鉄−クロム−アルミニウム系合金からなる群から選択される少なくとも１種であることが好ましい。これらの中でも、炭化珪素又は珪素−炭化珪素系複合材料が好ましい。尚、コージェライト化原料とは、シリカが４２〜５６質量％、アルミナが３０〜４５質量％、マグネシアが１２〜１６質量％の範囲に入る化学組成となるように配合されたセラミックス原料であって、焼成されてコージェライトになるものである。珪素−炭化珪素系複合材料とする場合、炭化珪素粉末及び金属珪素粉末を混合したものをセラミック原料とする。
【００２６】
バインダとしては、メチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、セラミック原料１００質量部に対して３〜１５質量部であることが好ましい。
【００２７】
水の含有量は、セラミック原料１００質量部に対して２０〜９０質量部であることが好ましい。
【００２８】
界面活性剤としては、エチレングリコール、デキストリン、脂肪酸石鹸、ポリアルコール等を用いることができる。これらは、一種単独で使用してもよいし、二種以上を組み合わせて使用してもよい。
【００２９】
造孔材としては、焼成後に気孔となるものであれば特に限定されず、例えば、澱粉、発泡樹脂、吸水性樹脂、シリカゲル、炭素等を挙げることができる。造孔材の含有量は、セラミック原料１００質量部に対して０〜４５質量部であることが好ましい。
【００３０】
次に、成形原料を成形して、中心軸に直交する断面の形状が長方形である、四角柱状のハニカム成形体１を形成することが好ましい。ハニカム成形体の個数は、作製するハニカム構造体の形状、大きさに合わせて適宜決定することができる。複数のハニカム成形体は、いずれも同じ形状であることが好ましい。成形原料を成形する際には、まず、成形原料を混練して坏土を形成する。成形原料を混練して坏土を形成する方法としては特に制限はなく、例えば、ニーダー、真空土練機等を用いる方法を挙げることができる。そして、坏土を押出成形して、図１に示すような、四角柱状のハニカム成形体１を形成する。ハニカム成形体１は、流体の流路となる一方の端面１ａから他方の端面１ｂまで延びる複数のセル１ｃを区画形成する隔壁１ｄを有するものであり、中心軸に直交する（セルの延びる方向に直交する）断面が長方形の、四角柱状である。ハニカム成形体１の中心軸に直交する断面の形状は正方形であることが好ましい。坏土を成形してハニカム成形体を形成する方法は特に制限されず、押出成形等の従来公知の成形法を用いることができる。所望のセル形状、隔壁厚さ、セル密度を有する口金を用いて押出成形してハニカム成形体を形成する方法等を好適例として挙げることができる。口金の材質としては、摩耗し難い超硬合金が好ましい。ハニカム成形体のセル形状、隔壁厚さ、セル密度は、特に限定されない。
【００３１】
次に、得られたハニカム成形体を乾燥させることが好ましい。乾燥の方法は特に限定されず、例えば、マイクロ波加熱乾燥、高周波誘電加熱乾燥等の電磁波加熱方式と、熱風乾燥、過熱水蒸気乾燥等の外部加熱方式とを挙げることができる。これらの中でも、成形体全体を迅速かつ均一に、クラックが生じないように乾燥することができる点で、電磁波加熱方式で一定量の水分を乾燥させた後、残りの水分を外部加熱方式により乾燥させることが好ましい。乾燥の条件として、電磁波加熱方式にて、乾燥前の水分量に対して、３０〜９５質量％の水分を除いた後、外部加熱方式にて、３質量％以下の水分にすることが好ましい。電磁波加熱方式としては、誘電加熱乾燥が好ましく、外部加熱方式としては、熱風乾燥が好ましい。乾燥温度は、９０〜１８０℃が好ましい。乾燥時間は１〜１０時間が好ましい。
【００３２】
次に、ハニカム成形体の中心軸方向長さ（セルの延びる方向における長さ）が、所望の長さではない場合は、両端面（両端部）を切断して所望の長さとすることが好ましい。切断方法は特に限定されないが、両頭丸鋸切断機等を用いる方法を挙げることができる。また、複数のハニカム成形体は、全てが同じ形状、同じ大きさであることが好ましい。ハニカム成形体の長さは、特に限定されず、所望の長さとすることができる。
【００３３】
次に、ハニカム成形体について、一方の端面における所定のセルの開口部と、他方の端面における残余のセルの開口部に目封止部を形成することが好ましい。目封止部を形成したハニカム成形体は、一方の端面側に目封止部が形成された所定のセルと、他方の端面側に目封止部が形成された残余のセルとが、交互に並び、両端面に市松模様が形成されることが好ましい。ハニカム成形体に目封止部を形成した場合は、得られるハニカム構造体が目封止ハニカム構造体となる。
【００３４】
ハニカム成形体に目封止を施す方法は、特に限定されないが、例えば、以下の方法を挙げることができる。ハニカム成形体の一方の端面にシートを貼り付けた後、当該シートの目封止部を形成しようとするセルに対応した位置に孔を開ける。そして、目封止部の構成材料をスラリー化した目封止用スラリーに、ハニカム成形体の当該シートを貼り付けた端面を浸漬し、シートに開けた孔を通じて、目封止しようとするセルの開口端部内に目封止用スラリーを充填する。そして、ハニカム成形体の他方の端面については、一方の端面において目封止部を形成しなかったセルについて、上記一方の端面に目封止部を形成した方法と同様の方法で目封止部を形成する（目封止スラリーを充填する）。目封止部の構成材料としては、ハニカム成形体の材料と同じものを用いることが好ましい。目封止部は、ハニカム成形体を焼成した後のハニカム焼成体に形成してもよい。目封止部をハニカム焼成体に形成する場合は、目封止部を固化させ、隔壁と密着させるため、目封止を施した後に、必要に応じて熱処理、焼成等を行うことが好ましい。
【００３５】
（２）焼成工程：
次に、各ハニカム成形体を焼成して、図２に示す四角柱状のハニカム焼成体２を複数個得る。複数のハニカム焼成体は、いずれも同じ形状であることが好ましい。焼成の前に、バインダ等を除去するため、脱脂（仮焼成）を行うことが好ましい。仮焼成は大気雰囲気において、４００〜５００℃を最高温度として、０．５〜２０時間温度を保持して行うことが好ましい。仮焼成及び焼成の方法は特に限定されず、電気炉、ガス炉等を用いて焼成することができる。炭化珪素又は珪素−炭化珪素系複合材料の場合、焼成条件は、窒素、アルゴン等の不活性雰囲気において、１３００〜１５００℃の最高温度で、１〜１０時間加熱保持することが好ましい。
【００３６】
ハニカム焼成体の隔壁は、多孔質であることが好ましい。ハニカム焼成体の隔壁の気孔率は、２５〜８０％が好ましく、３０〜７０％が更に好ましく、３５〜６５％が特に好ましい。気孔率の範囲をこのような値とすることにより、強度を維持しながら圧力損失を小さくすることができる。気孔率が２５％未満であると、圧力損失が上昇することがある。気孔率が８０％を超えると、強度が低下するとともに、熱伝導率が低下することがある。気孔率は、アルキメデス法により測定した値である。
【００３７】
ハニカム焼成体の隔壁の平均細孔径は、５〜７０μｍが好ましい。平均細孔径をこのような値とすることにより、作製されるハニカム構造体をフィルターとして使用した場合に、粒子状物質（ＰＭ：パティキュレートマター）を効果的に捕集することができる。平均細孔径が５μｍ未満であると、粒子状物質（ＰＭ）により目詰まりを起こしやすくなることがある。平均細孔径が７０μｍを超えると、粒子状物質（ＰＭ）がフィルターに捕集されず通過することがある。平均細孔径は、水銀ポロシメータにより測定した値である。
【００３８】
ハニカム焼成体の隔壁の材質が炭化珪素である場合、炭化珪素粒子の平均粒子径が１〜５０μｍであることが好ましい。このような平均粒子径とすることより、得られるハニカム焼成体について、好適な気孔率、気孔径に制御しやすいという利点がある。平均粒子径が１μｍより小さいと、気孔径が小さくなり過ぎ、５０μｍより大きいと気孔率が小さくなることがある。気孔径が小さ過ぎると粒子状物質（ＰＭ）により目詰まりを起こしやすく、気孔率が小さすぎると圧力損失が上昇することがある。平均粒子径は、粒度分布測定装置を用いて測定した値である。
【００３９】
ハニカム焼成体のセル形状（ハニカム焼成体の中心軸（セルが延びる方向）に対して垂直な断面におけるセル形状）としては、特に制限はなく、例えば、三角形、四角形、六角形、八角形、円形、あるいはこれらの組合せを挙げることができる。目封止部を設ける場合は、八角形と四角形との組み合わせも好適な一例である。
【００４０】
ハニカム焼成体の隔壁の厚さは、１００〜６００μｍであることが好ましく、１５０〜５００μｍが更に好ましく、２００〜４００μｍが特に好ましい。隔壁の厚さが、１００μｍより薄いと、得られるハニカム構造体の強度が低下することがあり、６００μｍより厚いと、圧力損失が大きくなることがある。また、ハニカム焼成体のセル密度は、特に制限されないが、５〜８０セル／ｃｍ２であることが好ましく、２０〜６０セル／ｃｍ２であることが更に好ましく、３０〜５０セル／ｃｍ２であることが特に好ましい。セル密度が５セル／ｃｍ２より小さいと、得られるハニカム構造体をフィルターとして使用した時に、ろ過面積が小さくなることがある。セル密度が８０セル／ｃｍ２より大きいと、圧力損失が大きくなることがある。
【００４１】
ハニカム焼成体の大きさ（縦×横×長さ（中心軸方向長さ））は、３０ｍｍ×３０ｍｍ×１００ｍｍ〜４５ｍｍ×４５ｍｍ×４００ｍｍが好ましい。
【００４２】
（３）シート状接合材貼り付け工程：
次に、複数のハニカム焼成体２の少なくとも一部について、少なくとも一部の側面２ａにシート状の接合材３を貼り付けることが好ましい（図３参照）。接合材３は、「ハニカムブロック体を作成する際に、全ての「ハニカム焼成体とハニカム焼成体との間」に接合材が充填された状態になる」ように、各ハニカム焼成体の側面に、適宜、貼り付けることが好ましい。
【００４３】
接合材には、寒天、水、セラミック原料、造孔材、接合材自体の強度を向上させる為に、無機バインダーとしてシリカゾル、アルミナゾル、有機バインダーとしてメチルセルロース、セルロース、ＰＶＡ、ＰＶＢ、吸水性樹脂等が含有されることが好ましい。寒天を投入し、ペースト状の接合材をシート状にすることで、テープ成形、鋳込み成形、その他の技術による扱いが可能となり、従来方法よりも接合材の収率が上がる。そして、寒天特有の硬度及び離水性を生かすことで、接合幅を維持するためのスペーサーと下地を不要とすることが可能となる。
【００４４】
接合材に含有される寒天の含有量は、０．０８〜０．４０質量％が好ましい。０．０８質量％より少ないと、接合材をシート状に形成することが難しくなることがある。０．４０質量％より多いと、接合材とハニカム焼成体との接着強度が低下し、接合材とハニカム焼成体での界面で剥がれてしまうことがある。
【００４５】
接合材に含有される水の含有量は、２０〜４５質量％が好ましい。２０質量％より少ないと、水分が少ないため接合材がシート状に硬化しなくなることがある。４５質量％より多いと、接合材をシート状に形成し難くなることがある。
【００４６】
接合材に含有されるセラミック原料としては、上記ハニカム焼成体を作製する際に用いられるセラミック原料（炭化珪素等：「成形工程」参照）と同様のものを用いることが好ましい。接合材に用いるセラミック原料は、ハニカム焼成体を作製する際に用いられるセラミック原料と同じであることが好ましいが、異なっていてもよい。接合材に含有されるセラミック原料の含有量は、２０〜４０質量％が好ましく、２０質量％より少ないと、接合材強度が低下することがある。４０質量％より多いと、接合材の熱膨張が大きくなり、接合材及びハニカム焼成体にクラックを発生させる原因となることがある。接合材に用いられるセラミック原料の平均粒子径は、ハニカム焼成体を作製する際に用いられるセラミック原料の平均粒子径に対して、１０〜８０％の範囲であることが好ましい。このような範囲にすることにより、得られるハニカム構造体における接合部の接合強度を、より強くすることができる。
【００４７】
接合材に含有される造孔材としては、発泡樹脂を含有することが望ましい。発泡樹脂の含有量は０〜１０質量％であることが好ましい。発泡樹脂の含有量をこのような範囲にすると、発泡樹脂が材料特性に影響を与えることは無い。
【００４８】
接合材は、炭化珪素、アルミナ、チタニア、コージライト、ムライト、マイカ、発泡樹脂などの造孔材、有機バインダ（ＭＣ、ＣＭＣ、ＰＶＡ、ＰＶＢ）、コロイダルシリカ、アルミナシリケートファイバー、その他の繊維類、分散材等を含有することが好ましい。有機バインダとしては、ＭＣ（メチルセルロース）、ＣＭＣ（カルボキシメチルセルロース）、ＰＶＡ（ポリビニルアルコール）、ＰＶＢ（ポリビニルブチラール）等を挙げることができる。接合材は、ハニカム焼成体同士の接合を促進する成分である。
【００４９】
シート状の接合材（貼り付け前）の厚さは、０．５〜６．０ｍｍであることが好ましく、１〜４．０ｍｍであることが更に好ましく、１．５〜３．０ｍｍであることが特に好ましい。０．５ｍｍより薄いと、接合材とハニカム焼成体との接着面積が低下し、接合強度が低くなることがある。６．０ｍｍより厚いと、ハニカム焼成体間から、はみ出す接合材の量が多くなり、接合材の使用量が多くなることがある。
【００５０】
接合材の圧縮強度は、５〜５５Ｎであることが好ましく、１０〜３０Ｎであることが更に好ましく、１５〜２０Ｎであることが特に好ましい。圧縮強度がこのような範囲であるため、シート状の接合材の厚さと、ハニカムブロック体作製工程における加圧時の圧力とによって、隣接するハニカム焼成体（ハニカムセグメント）間の距離を調整することができる。そのため、ハニカム焼成体同士を接合する際に、スペーサーを用いる必要がない。圧縮強度が、５Ｎより低いと、接合材が柔らかいため、シート状の形状を維持し難くなることがある。圧縮強度が、５５Ｎより高いと、接合材が固いため、ハニカム焼成体同士を接合し難くなることがある。
【００５１】
接合材は、ハニカム焼成体の側面に貼り付けたときに、当該側面から、はみ出す大きさであってもよいが、当該側面からはみ出さない大きさであることが好ましい。また、接合材をハニカム焼成体の側面に貼り付けたときに、接合材の外周から当該ハニカム焼成体の側面の外周までの距離（ハニカム焼成体の側面の、露出している外周部分の幅）が０〜５ｍｍであることが好ましい。当該「距離（幅）」は、２〜５ｍｍであることが更に好ましく、３〜５ｍｍであることが特に好ましい。５ｍｍより長い（広い）と、接合材がハニカム焼成体の側面全体に広がり難くなり、得られるハニカム構造体のハニカムセグメント間に隙間ができることがある。尚、３ｍｍより短い（狭い）と、接合材がハニカム焼成体間から多くはみ出し易くなることがある。
【００５２】
接合材は、あらかじめシート状に形成したものを、ハニカム焼成体の側面に貼り付ける。接合材をシート状に形成する方法としては、鋳込み成形、押出成形等を挙げることができる。
【００５３】
シート状の接合材を作製する際には、セラミック原料、セメント材、造孔材、水、寒天水溶液等を混合して接合材成形原料とし、接合材成形原料をシート状に成形することが好ましい。寒天水溶液中の寒天の含有量は、０．１〜５．０質量％が好ましい。０．１質量％より少ないと、接合材を、シート状に硬化させることが出来ないことがある。５．０質量％より多いと、接合材が硬化し過ぎてしまい、ハニカム焼成体との接着性が低下してしまうことがある。また、寒天水溶液中には、シリカゾル等の無機バインダが含有されていることが好ましい。寒天水溶液中の無機バインダの含有量は、５〜５０質量％が好ましい。５質量％より少ないと、接合材強度が上昇しないことがある。５０質量％より多いと、シリカゾルに内在する水分による影響で、接合材の気孔が多くなり、接合材強度が低下することがある。
【００５４】
本実施形態のハニカム構造体の製造方法においては、接合材をハニカム焼成体に貼り付ける前に、ハニカム焼成体に下地処理を施す必要はないが、下地処理を行ってもよい。下地処理に用いる下地材は、セラミック原料、水、バインダ等を含有するものであることが好ましい。セラミック原料としては、ハニカム焼成体の作製に用いたセラミック原料と同じものであることが好ましい。下地材に含有されるセラミック原料の含有量は、３０〜６０質量％が好ましい。下地材に含有される水の含有量は、５〜４０質量％が好ましい。下地材に含有されるバインダとしては、無機バインダが好ましい。下地材に含有されるバインダの含有量は、１０〜５０質量％が好ましい。
【００５５】
（４）ハニカムブロック体作製工程：
次に、複数の四角柱状のハニカム焼成体を、それぞれの側面同士を接合材で接合しながら組み合わせて、図４に示すような、複数のハニカム焼成体２が積層されて形成されたハニカムブロック体５を作製する。
【００５６】
ハニカム焼成体２を積層してハニカムブロック体５を作製する際には、図５に示すように、加圧治具３１によって、積層したハニカム焼成体２に圧力をかけることが好ましい。図５に示される方向から圧力をかけた後には、これと垂直な方向から圧力をかけることが好ましい。これにより、ハニカム焼成体を強固に接合するとともに、接合材の厚さを所望の厚さにする（隣接するハニカム焼成体間の距離を所望の距離にする）ことが好ましい。加圧治具３１としては、油圧、空気圧又は電動シリンダにより、所望の圧力をハニカム焼成体２へ伝達できる鋼製板を用いることが好ましい。ハニカム焼成体２にかける圧力は、１〜２０ＭＰａが好ましい。１ＭＰａより小さいと、加圧不十分のため、ハニカム焼成体が剥がれることがある。１２ＭＰａより大きいと、接合幅が薄くなる傾向がある。
【００５７】
ハニカムブロック体５において、接合材３の厚さ（隣接するハニカム焼成体２，２間の距離）は、０．５〜１．５ｍｍであることが好ましい。０．５ｍｍより薄い（小さい）と、緩衝効果が低くなることがある。１．５ｍｍより厚い（大きい）と、得られるハニカム構造体を、排ガス処理用のフィルター等として用いた時に圧力損失が大きくなることがある。尚、上記接合材３の厚さは、平均値であり、測定方法は以下の通りである。画像測定システム（例えば、「Ｎｉｃｏｎ（株）  ＣＮＣ画像測定システム  ＮＥＸＩＶ」、等）に、ハニカム構造体の両端面画像を認識させて、両端面の接合部の厚さ（接合幅）を１２点ずつ測定し、得られた値を平均化する。測定箇所は、外周部分８点、中心部分４点の計１２点とする。
【００５８】
ハニカムブロック体５を作製する際には、隣接するハニカム焼成体２，２間に隙間が生じないようにすることが好ましい。また、接合材がシート状であるため、ハニカムブロック体５を作製する際に、ハニカムブロック体から外側に、はみ出す接合材の量が少ない。さらに、接合材が、シートを形成できるだけの保形性を有しているため、「はみ出した接合材がハニカムブロック体５の端面を流れ落ちる」ことが抑制される。そのため、「接合材によって、ハニカムブロック体５の端面のセル開口部が塞がれる」ことも抑制される。そのため、ハニカム焼成体２の端面に、セル開口部が塞がれることを防止するためのフィルムを、貼り付ける必要がない。
【００５９】
図５に示されるハニカムブロック体５は、ハニカム焼成体２が「４列×４列＝１６個」並んでいるが、ハニカム焼成体２の数はこれに限定されることはない。所望の列数及び個数とすることができる。
【００６０】
ハニカム焼成体２を積層して、上記加圧操作を行った後、８０〜１４０℃で３〜６時間乾燥させて、各ハニカム焼成体が接合材によって強固に接合された状態のハニカムブロック体を得ることが好ましい。
【００６１】
（５）研削工程：
次に、ハニカムブロック体の外周部分を研削して、図６に示されるようなハニカム構造体１００を得ることが好ましい。ハニカム構造体１００は、複数のハニカムセグメント４が、それぞれの側面同士が接合部６によって接合されたものである。
【００６２】
ハニカムブロック体の外周部分を研削する方法は、特に限定されないが、ダイヤモンド砥粒等が埋め込まれた線状切断具を備えた切断機、切削機、研磨機等を用いて研削する方法が好ましい。
【００６３】
作製されるハニカム構造体の形状は、特に限定されず、円筒形、中心軸に直交する断面の形状が楕円形の筒状体、中心軸に直交する断面の形状がレーストラック形状の筒状体、その他の形状等を挙げることができる。また、ハニカム構造体の大きさは、特に限定されない。
【００６４】
得られたハニカム構造体のせん断強度は、２００ｋＰａ以上であり、４００ｋＰａ以上が好ましい。せん断強度は、以下の方法で得られた値である。得られたハニカム構造体より、隣接する２本のセグメントを接合された状態のまま切り出し、一方のセグメントを固定し、もう一方のセグメントに対してその長軸方向から荷重をかけることにより測定する。そして、荷重をかけて、２本のセグメントが分断されたときの、最大荷重をせん断強度とする
【実施例】
【００６５】
以下、本発明を実施例によって更に具体的に説明するが、本発明はこれらの実施例によって何ら限定されるものではない。
【００６６】
（実施例１）
炭化珪素粉、金属珪素粉を８０：２０の質量割合で混合して、セラミック原料とした。そして、セラミック原料に、界面活性剤、造孔材、成形助材及び水を混合して混練し、真空土練機により円柱状の坏土を作製した。造孔材としては、発泡樹脂を用いた。成形助材としては、メチルセルロースを用いた。セラミック原料１００質量部に対して造孔材を２質量部混合した。セラミック原料１００質量部に対して成形助材を５質量部混合した。セラミック原料１００質量部に対して水を２９質量部混合した。炭化珪素粉の平均粒子径は、４０μｍであった。平均粒子径は、粒度分析装置を用いる方法で測定した値である。
【００６７】
得られた円柱状の坏土を押出成形機を用いてハニカム形状に成形し、高周波誘電加熱乾燥をした後、熱風乾燥機を用いて１２０℃で５時間乾燥し、両端面を所定量切断して、四角柱状のハニカム成形体を得た。得られたハニカム成形体は、隔壁の厚さが３１０μｍ、セル密度が４６．５セル／ｃｍ２（３００セル／平方インチ）、底面が３５ｍｍ×３５ｍｍの正方形で、長さが１５２ｍｍであった。ハニカム成形体は１６本（個）作製した。
【００６８】
得られたハニカム成形体について、隣接するセルが互いに反対側の端部で封じられ、両端面が市松模様状を呈するように、各セルの端部に目封止部を形成した。目封止用の充填材には、ハニカム成形体と同様の材料を用いた。目封止部の深さ（セルの延びる方向における深さ）は、６ｍｍとした。目封止後、目封止ハニカム成形体を、熱風乾燥機を用いて１２０℃で５時間乾燥した。
【００６９】
その後、ハニカム成形体を、大気雰囲気にて脱臭装置付き大気炉に入れて、４５０℃で５時間加熱して、脱脂（仮焼成）を行った。その後、アルゴン不活性雰囲気にて約１４５０℃で２時間焼成（本焼成）して、ＳｉＣ結晶粒子がＳｉで結合された、底面正方形の四角柱状のハニカム焼成体を得た。
【００７０】
得られたハニカム焼成体は、底面が３５ｍｍ×３５ｍｍの正方形で、長さが１５２ｍｍであった。また、得られたハニカム焼成体は隔壁が多孔質であった。ハニカム焼成体の平均細孔径は１４μｍであり、気孔率は４２％であった。平均細孔径は、水銀ポロシメータにより測定した値であり、気孔率は、アルキメデス法により測定した値である。
【００７１】
次に、ハニカム焼成体の側面に下地材を塗布した。下地材は、炭化珪素３８質量％、水２４質量％、コロイダルシリカ３８質量％となるように、それぞれを混合して、作製した。
【００７２】
次に、ハニカム焼成体の端面に樹脂製のフィルムを貼り付けた。
【００７３】
次に、ハニカム焼成体の側面の四隅に、スペーサ材と塗布設備を用いてスペーサを貼り付けた。スペーサとしては、５ｍｍ（直径）×１ｍｍ（厚さ）の円板状の成形体を用いた。スペーサの材質は、炭化珪素４３質量％、シリカゾル２３質量％、無機助材２質量％及びセラミックファイバー３２質量％を含有するものとした。
【００７４】
次に、ハニカム焼成体の側面に、シート状の接合材を貼り付けた。このとき、図４に示されるようなハニカムブロック体が形成されるように、各ハニカム焼成体における特定の側面に、適宜接合材を貼り付けた。
【００７５】
シート状の接合材は、以下のようにして作製した。接合材を成形する原料（接合材成形原料）は、炭化珪素２８質量％、発泡樹脂１質量％、水１１質量％、寒天１質量％、セメント材５７質量％、シリカゾル等２質量％となるように、各原料を混合して得た。セメント材５７質量％の内訳は、アルミナシリケートファイバー２２質量％、コロイダルシリカ１４質量％、有機バインダー類（ベントナイト、ＣＭＣ）１質量％、分散材（ポリノン、モルノン）１質量％、水１９質量％である。このとき、寒天については、まず、１質量％の寒天水を作製し、当該寒天水を他の原料と混合した。
【００７６】
次に、接合材成形原料を鋳込み成形して、シート状の接合材を作製した。接合材の形状は、３５ｍｍ×１３７ｍｍ×３ｍｍ（厚み）のシート状であった。接合材の圧縮強度は１５Ｎであった。圧縮強度は、以下に示す方法で測定した値である。
【００７７】
次に、１６個のハニカム焼成体を接合材で接合しながら組み合わせて、加圧治具を用いて最外周から内側に向かって締め付けるように加圧して（図５参照）、図４に示すようなハニカムブロック体（ハニカム焼成体：４列×４列）を作製した。加圧治具３１としては、具体的には、炭素鋼の板であって、ハニカム焼成体との接触部に合成ゴムが取り付けられたものを用いた。加圧は、油圧で行った。
【００７８】
次に、ハニカムブロック体の外周部分を研削して、図６に示すような、円筒状のハニカム構造体１００を作製した。得られたハニカム構造体の底面の直径は、１４３ｍｍであった。
【００７９】
得られたハニカム構造体の接合部の厚さ（接合幅）は、略一定であり、平均値で１．０ｍｍであった。平均値は、以下の方法で求めた。「Ｎｉｃｏｎ（株）  ＣＮＣ画像測定システム  ＮＥＸＩＶ」に、ハニカム構造体の両端面画像を認識させる。そして、両端面の接合部の厚さ（接合幅）を１２点ずつ測定し、平均化する。測定箇所は、外周部分８点、中心部分４点の計１２点とした。
【００８０】
得られたハニカム構造体について、以下の方法で、せん断強度試験を行ったところ、せん断強度は８５０ｋＰａであった。結果を表１に示す。
【００８１】
（圧縮強度）
「ＩＮＳＴＲＯＮ社  インストロン５５００シリーズ」に、ゲル強度の測定に使用する治具を取り付ける。接合材のバルク体を治具にセットし、圧縮荷重をかけることにより測定する。接合材のバルク体の形状は、直径５０ｍｍ×高さ５０ｍｍの円柱体であった。測定条件は、「１．０ｍｍ／ｍｉｎ」とした。
【００８２】
（せん断強度）
ハニカム構造体より、隣接する２本のセグメントを接合された状態のまま切り出し、一方のセグメントを固定し、もう一方のセグメントに対してその長軸方向から荷重をかけることにより測定する。荷重をかけて、２本のセグメントが分断されたときの、最大荷重をせん断強度とする。せん断強度は、２００ｋＰａ以上が合格である。
【００８３】
【表１】
2015182926.tif 000002
【００８４】
（実施例２〜１５）
各条件を表１に示すように変更した以外は、実施例１と同様にしてハニカム構造体を作製した。実施例１の場合と同様にして、「接合幅」、「圧縮強度」及び「せん断強度」を測定した。「接合幅」は、いずれも１．０ｍｍであった。「圧縮強度」及び「せん断強度」の測定結果を表１に示す。
【００８５】
（比較例１）
実施例１と同様にして、１６個のハニカム焼成体を作製した。
【００８６】
次に、ハニカム焼成体の側面に下地材を塗布した。下地材は、炭化珪素３８質量％、水２４質量％、コロイダルシリカ３８質量％となるように、それぞれを混合して、作製した。
【００８７】
次に、ハニカム焼成体の端面に樹脂製のフィルムを貼り付けた。
【００８８】
次に、ハニカム焼成体の側面の四隅に、スペーサ材と塗布設備を用いてスペーサを貼り付けた。スペーサとしては、５ｍｍ（直径）×１ｍｍ（厚さ）の円板状の成形体を用いた。スペーサの材質は、炭化珪素４３質量％、シリカゾル２３質量％、無機助材２質量％及びセラミックファイバー３２質量％を含有するものとした。
【００８９】
次に、ペースト状の接合材をハニカム焼成体の側面に塗布した。接合材の組成は、セメント材６４質量％、炭化珪素３４質量％、発泡樹脂１質量％及び水１質量％とした。接合材の厚さは、平均値で１ｍｍとした。接合材は、側面全体に塗布した。
【００９０】
次に、１６個のハニカム焼成体を接合材で接合しながら組み合わせて、加圧治具を用いて最外周から内側に向かって締め付けるように加圧して、図４に示すようなハニカムブロック体（ハニカム焼成体：４列×４列）を作製した。ハニカム焼成体を接合した際に、ペースト状の接合材が、はみ出して、流れ落ちて来たので、流れ出した接合材を、かき取った。そして、ハニカム焼成体の端面に貼り付けていたフィルムを剥がした。
【００９１】
次に、ハニカムブロック体の外周部分を研削して、円筒状のハニカム構造体を作製した。得られたハニカム構造体の底面の直径は、１４３ｍｍであった。
【００９２】
得られたハニカム構造体について、せん断強度試験を行ったところ、せん断強度は７９５ｋＰａであった。結果を表１に示す。また、接合幅は、１．０ｍｍであった。
【００９３】
表１より、シート状の接合材を使用した場合（実施例１）、従来のペースト状の接合材を使用した場合と同様のせん断強度を有することがわかる。
【００９４】
また、実施例２〜１５のハニカム構造体の製造方法では、下地材の塗布を行わず、ハニカム焼成体の端面にフィルムを貼ることも行わず、スペーサを用いることも行わなくても、これらを行って得られた比較例１の場合と、同様のハニカム構造体が得られた。これにより、実施例２〜１５のハニカム構造体の製造方法は、生産効率が大幅に向上したことがわかる。
【００９５】
（比較例２〜５）
各条件を表１に示すように変更した以外は、実施例１と同様にしてハニカム構造体を作製した。実施例１の場合と同様にして、「接合幅」、「圧縮強度」及び「せん断強度」を測定した。「接合幅」は、いずれも１．０ｍｍであった。「圧縮強度」及び「せん断強度」の測定結果を表１に示す。
【００９６】
表１より、実施例２〜１５では、せん断強度に優れたハニカム構造体が得られることがわかる。また、シート状の接合材を用いると、スペーサーを用いなくても、接合幅が１．０ｍｍで均一であった。また、シート状の接合材を用いることにより、「ハニカムセグメント間に挟まれた接合材が、ハニカムセグメントの間からはみ出す」ことを抑制することができ、フィルムを端面に貼り付ける必要がなかった。また、実施例２〜１５では、ハニカムセグメント表面の下地処理を無くしても、ハニカムセグメント同士を良好に接合できている（せん断強度が高い）ことがわかる。表１より、実施例２〜１５においては、スペーサーの使用、フィルムの貼り付け、及び下地処理を、いずれも行わなくても、せん断強度の高いハニカム構造体が得られており、生産効率が向上していることがわかる。
【産業上の利用可能性】
【００９７】
本発明のハニカム構造体の製造方法は、自動車、化学、電力、鉄鋼等の様々な分野において、触媒装置用の担体、又はフィルターとして好適に利用することができるハニカム構造体を、製造するために利用することができる。
【符号の説明】
【００９８】
１：ハニカム成形体、１ａ：一方の端面、１ｂ：他方の端面、１ｃ：セル、１ｄ：隔壁、２：ハニカム焼成体、２ａ：側面、２ｂ：目封止部、３：接合材、４：ハニカムセグメント、５：ハニカムブロック体、６：接合部、３１：加圧治具、１００：ハニカム構造体。
【図１】
2015182926.tif 000003
【図２】
2015182926.tif 000004
【図３】
2015182926.tif 000005
【図４】
2015182926.tif 000006
【図５】
2015182926.tif 000007
【図６】
2015182926.tif 000008